(57)【要約】      （修正有）【課題】ディスプレイ用のガラス板の間に挟み込んで使用され、静電気の発生による紙粉の付着やガラス板の傷や汚れの発生を防止し、機能性膜を形成したガラス基板にも用いることができるディスプレイ・ガラス用合紙及びその製造方法を提供する。【解決手段】さらしケミカルパルプ５０質量％以上を含有する紙であって、炭素数２〜６の多価アルコール、炭素数２〜６の多価アルコールに炭素数２〜４のアルキレンオキサイドを付加した付加物、炭素数１〜４の１価アルコールに炭素数２〜４のアルキレンオキサイドを付加した付加物、及び、ポリオキシアルキレン骨格を有し、ＨＬＢが８以上の水可溶性ポリエーテル変性シリコーンからなる群より選択される化合物を含有するディスプレイ・ガラス用合紙、及び、上記の化合物を、抄紙工程中又は抄紙された紙に添加して付着させるディスプレイ・ガラス用合紙の製造方法。【選択図】なし【特許請求の範囲】
【請求項１】
さらしケミカルパルプ５０質量％以上を含有するパルプからなる紙であって、炭素数２〜６の多価アルコール、炭素数２〜６の多価アルコールに炭素数２〜４のアルキレンオキサイドを付加したアルキレンオキサイド付加物、炭素数１〜４の１価アルコールに炭素数２〜４のアルキレンオキサイドを付加したアルキレンオキサイド付加物、及び、ポリオキシアルキレン骨格を有し、ＨＬＢの平均値が８以上の水可溶性ポリエーテル変性シリコーンからなる群より選択される少なくとも１種の化合物を含有することを特徴とするディスプレイ・ガラス用合紙。
【請求項２】
さらしケミカルパルプ５０質量％以上を含有するパルプを抄紙して得られる紙の製造方法において、炭素数２〜６の多価アルコール、炭素数２〜６の多価アルコールに炭素数２〜４のアルキレンオキサイドを付加したアルキレンオキサイド付加物、炭素数１〜４の１価アルコールに炭素数２〜４のアルキレンオキサイドを付加したアルキレンオキサイド付加物、及び、ポリオキシアルキレン骨格を有し、ＨＬＢの平均値が８以上の水可溶性ポリエーテル変性シリコーンからなる群より選択される少なくとも１種の化合物を、抄紙工程中又は抄紙された紙に添加して付着させることを特徴とするディスプレイ・ガラス用合紙の製造方法。
【発明の詳細な説明】
【技術分野】
【０００１】
本発明は、ディスプレイ・ガラス用合紙及びその製造方法に関する。さらに詳しくは、本発明は、液晶ディスプレイ、プラズマディスプレイ、有機ＥＬディスプレイなどのディスプレイ用のガラス板の保管、運搬時に、各ガラス板間に挟み込んで使用され、静電気の発生による切粉や紙粉の付着や、ガラス板の傷や汚れの発生を防止することができるディスプレイ・ガラス用合紙及びその製造方法に関する。
【背景技術】
【０００２】
従来より、液晶ディスプレイ、プラズマディスプレイ、有機ＥＬディスプレイなどのディスプレイ用のガラス板を複数枚積層して保管し、トラックなどにより輸送する流通過程において、ガラス表面の傷や汚染の発生を防止し、スムーズに個々のガラス板を取り出し、洗浄、切削、加工などが容易にできるように、ガラス板の間に合紙を挟むことが行われている。
このように合紙を介在させた場合、紙中に含まれる微量のリグニン質や内添薬剤などが原因となって、ガラス表面にペーパーマークや撥水跡や紙ヤケが発生し、ガラス表面の清浄性が阻害され、さらに合紙を挟む工程前や、合紙を外して洗浄、切削、加工などの処理をするときに、切削などにより発生した切粉や、紙粉などの作業環境や、静電気による発塵の付着などにより、傷、汚れなどを誘発することがあった。
このような傷、汚れなどの発生を防止するために、さまざまな技術が開発されている。例えば、ガラス面上の撥水性、紙アトを回避することができ、ガラスを使用する前に実施する洗浄工程が簡便になるガラス用合紙として、トリポリリン酸ナトリウムを０.１重量％以上含むガラス用合紙が提案されている（特許文献１）。また、長期間保存しても、ガラス表面に付着した合紙からの樹脂分などが、洗浄により容易に除去されるガラス用合紙として、四ホウ酸ナトリウムを５０ｍｇ／ｍ2以上含有するガラス用合紙が提案されている（特許文献２）。しかし、これらのガラス用合紙は、合紙により発生した汚損を容易に洗浄除去し得るようにするもので、汚損自体の発生を防止するものではない。
また、紙ヤケを防止するとともに、発塵のない合紙として、填料を含まず、天然パルプと樹脂バインダーとから構成される無塵紙の両面に、水溶性樹脂を塗布、乾燥してなるガラス用合紙が提案されている（特許文献３）。しかし、このガラス用合紙には、ガラス板を複数枚積層して保管、運搬すると、高温高湿の環境下での樹脂バインダーによる汚染が発生し、汚染物の洗浄による除去が困難であったり、ガラス板同士が樹脂バインダーで接着されて剥離するのが困難になるという問題がある。さらに、高度の清浄性を付与することが容易であるとともに、良好な作業性を発揮することができるガラス用合紙として、平均繊維長１.６〜２.５ｍｍ、かつ繊維長０.３ｍｍ以下の短繊維の含有量が７.０重量％以下である天然パルプを、カナダ標準ろ水度（ＣＳＦ）が６００〜７５０ｍＬとなるまで叩解し、抄紙して得られるガラス用合紙が提案されている（特許文献４）。しかし、このガラス用合紙には、静電気による切粉の付着によりガラス表面に傷がつくという問題がある。
本願出願人らは、積層したガラス板を長期間保存しても、ガラス用合紙に接触するガラス板表面に、外観を損なう紙肌模様やヤケのような変質を生じたり、ガラス板表面が撥水性を帯びたりすることがなく、ガラス板表面への蒸着、金属膜処理、銀メッキなどの加工を支障なく行うことができるガラス用合紙として、炭素数２〜６の多価アルコール及び該多価アルコールの水酸基の一部若しくは全部に炭素数２〜３のアルキレンオキサイドを水酸基１個当たり１〜２０分子付加したアルキレンオキサイド付加物よりなる群から選ばれた化合物を紙に含有させたガラス用合紙を提案した（特許文献５）。
近年、液晶ディスプレイ、プラズマディスプレイ、有機ＥＬディスプレイなどの電子機器の基板として使用されるガラス板は、各種金属膜蒸着、回路プリントなどの工程を経てガラス板上に導電体、半導体、絶縁体が形成され、これら工程中の不具合を低減するためにクリーンルーム内で取り扱われる。このようにガラス板においては、高精度や高品質を要求されることから、前記の問題点が各種工程処理における不良の原因となるために、ガラス板に使用されるガラス用合紙の品質に対する要求も厳しくなり、従来のガラス用合紙を使用すると発塵は避けられないために、ガラス板材の製造環境の汚染を要求水準まで抑えることが困難である。このために、上記のガラス用合紙は、ディスプレイ加工者向けに供給されるＩＴＯ（インジウム錫酸化物）膜やマトリックス用メタル膜などの機能性膜を形成した「ガラス基板」の輸送や保管には使用されず、機能性膜を形成してガラス基板とするために使用される「ガラス元板」への使用のみにとどまっている。
このような問題に対して、ガラス用合紙を使用するとガラス板面全体に触れる必要がある欠点を解消する包装用補助具及び包装体として、薄質で脆い板状体どうしを間隔を空けて重ね、保管、輸送などするためのものであって、剛性の素材で構成された幅の狭い枠状のシート状物であり、前記板状体の周縁の形状を有する包装用補助具、及び、該包装用補助具上に、前記板状体が該包装用補助具を介して必要枚数重ね合わせられ、全体を固定手段により固定され、さらに全体を密封包装された包装体が提案されている（特許文献６）。しかし、この包装用補助具及び包装体は、発塵の抑制と汚染に対しては効果的であるが、一度に少数のガラス状板材しか輸送、保管することができず、物流及び保管のコストの上昇を招く問題点がある。また、近年、要求されるガラス状板材はますます大型化されているために、この包装用補助具及び包装体では輸送時にガラス状板材が撓み、互いのガラス状板材同士の接触が大きな問題となっている。
そのために、機能性膜を形成したガラス基板にも使用可能なガラス用合紙が要望されている。
【特許文献１】特開平６−３１６４３２号公報
【特許文献２】特開平７−１０１４８３号公報
【特許文献３】特開平９−１７０１９８号公報
【特許文献４】特開２００５−２４８４０９号公報
【特許文献５】特開平７−３１６９９８号公報
【特許文献６】特開２０００−１４２８７３号公報
【発明の開示】
【発明が解決しようとする課題】
【０００３】
本発明は、液晶ディスプレイ、プラズマディスプレイ、有機ＥＬディスプレイなどのディスプレイ用のガラス板の保管、運搬時に、各ガラス板間に挟み込んで使用され、ディスプレイ・ガラスに対して、静電気の発生による紙粉の付着やガラス板の傷や汚れの発生を防止し、ガラス元板のみならず機能性膜を形成したガラス基板にも用いることができる優れた性能を有するディスプレイ・ガラス用合紙及びその製造方法を提供することを目的としてなされたものである。
【課題を解決するための手段】
【０００４】
本発明者らは、上記の課題を解決すべく鋭意研究を重ねた結果、さらしケミカルパルプ５０質量％を含有するパルプからなり、炭素数２〜６の多価アルコール、炭素数２〜６の多価アルコールに炭素数２〜４のアルキレンオキサイドを付加したアルキレンオキサイド付加物、炭素数１〜４の１価アルコールに炭素数２〜４のアルキレンオキサイドを付加したアルキレンオキサイド付加物、又は、ポリオキシアルキレン骨格を有し、ＨＬＢの平均値が８以上の水可溶性ポリエーテル変性シリコーンを含有するガラス用合紙は、ディスプレイ用のガラス板に静電気の発生による切粉や紙粉の付着を防止し、ガラス板の傷や汚れの発生を防止し得ることを見いだし、この知見に基づいて本発明を完成するに至った。
すなわち、本発明は、
（１）さらしケミカルパルプ５０質量％以上を含有するパルプからなる紙であって、炭素数２〜６の多価アルコール、炭素数２〜６の多価アルコールに炭素数２〜４のアルキレンオキサイドを付加したアルキレンオキサイド付加物、炭素数１〜４の１価アルコールに炭素数２〜４のアルキレンオキサイドを付加したアルキレンオキサイド付加物、及び、ポリオキシアルキレン骨格を有し、ＨＬＢの平均値が８以上の水可溶性ポリエーテル変性シリコーンからなる群より選択される少なくとも１種の化合物を含有することを特徴とするディスプレイ・ガラス用合紙、及び、
（２）さらしケミカルパルプ５０質量％以上を含有するパルプを抄紙して得られる紙の製造方法において、炭素数２〜６の多価アルコール、炭素数２〜６の多価アルコールに炭素数２〜４のアルキレンオキサイドを付加したアルキレンオキサイド付加物、炭素数１〜４の１価アルコールに炭素数２〜４のアルキレンオキサイドを付加したアルキレンオキサイド付加物、及び、ポリオキシアルキレン骨格を有し、ＨＬＢの平均値が８以上の水可溶性ポリエーテル変性シリコーンからなる群より選択される少なくとも１種の化合物を、抄紙工程中又は抄紙された紙に添加して付着させることを特徴とするディスプレイ・ガラス用合紙の製造方法、
を提供するものである。
【発明の効果】
【０００５】
本発明のディスプレイ・ガラス用合紙は、ディスプレイ用のガラス板への静電気の発生による切粉や紙粉の付着を防止し、ガラス板の傷や汚れの発生を防止することができ、機能性膜をコーティングしたガラス基板にも用いることが可能である。本発明のディスプレイ・ガラス用合紙の製造方法によれば、ガラス元板のみならず機能性膜をコーティングしたガラス基板にも用いることが可能となる優れた性能を有するディスプレイ・ガラス用合紙を製造することができる。
【発明を実施するための最良の形態】
【０００６】
本発明のディスプレイ・ガラス用合紙は、さらしケミカルパルプ５０質量％以上を含有するパルプからなる紙であって、炭素数２〜６の多価アルコール、炭素数２〜６の多価アルコールに炭素数２〜４のアルキレンオキサイドを付加したアルキレンオキサイド付加物、炭素数１〜４の１価アルコールに炭素数２〜４のアルキレンオキサイドを付加したアルキレンオキサイド付加物、及び、ポリオキシアルキレン骨格を有し、ＨＬＢの平均値が８以上の水可溶性ポリエーテル変性シリコーンからなる群より選択される少なくとも１種の化合物を含有する。
本発明のディスプレイ・ガラス用合紙の製造方法においては、さらしケミカルパルプ５０質量％以上を含有するパルプを抄紙して得られる紙の製造方法において、炭素数２〜６の多価アルコール、炭素数２〜６の多価アルコールに炭素数２〜４のアルキレンオキサイドを付加したアルキレンオキサイド付加物、炭素数１〜４の１価アルコールに炭素数２〜４のアルキレンオキサイドを付加したアルキレンオキサイド付加物、及び、ポリオキシアルキレン骨格を有し、ＨＬＢの平均値が８以上の水可溶性ポリエーテル変性シリコーンからなる群より選択される少なくとも１種の化合物を、抄紙工程中又は抄紙された紙に添加して付着させる。
【０００７】
本発明に用いるさらしケミカルパルプは、木材組織の中間層にあるリグニンを化学的に分解、溶出させて繊維を単離させ、漂白により着色成分を除去したパルプである。さらしケミカルパルプの原料としては、例えば、モミ、ツガ、シラベ、エゾマツ、トドマツ、アカマツ、ダグラスファー、ヘムロック、ホワイトファー、スプルースなどの針葉樹、マカンバ、ハンノキ、ドロノキ、ブナ、アカシア、ユーカリ、マングローブ、シルバービーチ、ラワンなどの広葉樹、コウゾ、ミツマタ、ガンビ、亜麻、大麻、ケナフ、マニラ麻、アバカ、サイザル麻、わら、さとうきびバガス、タケ、エスパルト、ワタ、リンターなどの非木材などを挙げることができる。
さらしケミカルパルプの蒸解に用いる薬剤としては、例えば、亜硫酸、亜硫酸水素塩、苛性ソーダ、硫化ナトリウムなどを挙げることができる。蒸解に際しては、酸素、アントラキノンなどを併用することができる。さらしケミカルパルプの漂白方法としては、例えば、塩素処理、アルカリ抽出、次亜塩素酸塩処理、二酸化塩素処理、酸素処理、過酸化水素処理などを挙げることができる。これらの処理方法は、適宜組み合わせて多段漂白することができる。本発明に用いるさらしケミカルパルプは、ＪＩＳ Ｐ ８１４８：２００１に従って測定したＩＳＯ白色度が７０％以上であることが好ましく、８５％以上であることがより好ましく、９０％以上であることがさらに好ましい。
【０００８】
本発明に用いるさらしケミカルパルプとしては、例えば、針葉樹さらしクラフトパルプ（ＮＢＫＰ）、広葉樹さらしクラフトパルプ（ＬＢＫＰ）、針葉樹さらし亜硫酸パルプ（ＮＢＳＰ）、広葉樹さらし亜硫酸パルプ（ＬＢＳＰ）などを挙げることができる。本発明のディスプレイ・ガラス用合紙のさらしケミカルパルプの含有量は、５０質量％以上であり、好ましくは７０質量％以上であり、より好ましくは８５質量％以上である。さらしケミカルパルプの含有量が５０質量％未満であると、機能性膜を形成したガラス基板に傷や汚れが発生するおそれがある。
本発明において、ディスプレイ・ガラス用合紙が含有するさらしケミカルパルプ以外の５０質量％未満のパルプとしては、例えば、針葉樹未さらしクラフトパルプ（ＮＵＫＰ）、広薬樹未さらしクラフトパルプ（ＬＵＫＰ）などの未さらしパルプ、木材やその他の植物を機械的に処理して得られるグランドパルプ（ＧＰ）、新聞、板紙などを再生処理して得られる脱インキパルプ（ＤＩＰ）などを挙げることができる。
【０００９】
本発明に用いる炭素教２〜６の多価アルコールとしては、例えば、エチレングリコール、プロピレングリコール、トリメチレングリコール、１,２−ブチレングリコール、２,３−ブチレングリコール、１,４−ブチレングリコール、ネオペンチルグリコール、ヘキサメチレングリコール、グリセリン、トリメチロールプロパン、エリトリトール、トレイトール、ペンタエリスリトール、ジグリセリン、ソルビタン、アラビトール、キシリトール、リビトール、クエシリトール、ソルビトール、マンニトール、ガラクチトール、アリトール、アリトリトール、イジトール、イノシトール、クェルシトール、コンズリトール、ミチリトールなどを挙げることができる。これらの中で、エチレングリコール、プロピレングリコール、ブチレングリコール類、ネオペンチルグリコール、ヘキサメチレングリコール、グリセリン、トリメチロールプロパン、ジグリセリン、キシリトール及びソルビトールは、静電気の発生による切粉や紙粉の付着を効果的に防止することができるので、好適に用いることができる。多価アルコールの炭素数が６を超えると融点が高くなったり、水への溶解性が低下したりして取り扱いが容易でなくなり、ガラス板への付着による汚れや変色が発生するおそれがある。
【００１０】
本発明に用いる炭素数１〜４の１価アルコールとしては、例えば、メタノール、エタノール、プロパノール、イソプロパノール、ｎ−ブタノール、イソブタノールなどを挙げることができる。１価アルコールの炭素数が４を超えると、アルキレンオキサイド付加物の疎水性が大きくなり、水への溶解性が低下して、ガラス板への付着による汚れや変色が発生するおそれがある。
本発明に用いる炭素数２〜４のアルキレンオキサイドとしては、例えば、エチレンオキサイド、プロピレンオキサイド、トリメチレンオキサイド、テトラヒドロフラン、１,２−ブチレンオキサイド、２,３−ブチレンオキサイド、イソブチレンオキサイドなどを挙げることができる。これらの中で、エチレンオキサイド、プロピレンオキサイド及びトリメチレンオキサイドは、静電気の発生による切粉や紙粉の付着を効果的に防止することができるので好適に用いることができ、エチレンオキサイド及びプロピレンオキサイドを特に好適に用いることができる。
本発明において、炭素数２〜６の多価アルコール又は炭素数１〜４の１価アルコールへのアルキレンオキサイドの付加形態に特に制限はなく、１種のアルキレンオキサイドの単独付加、２種以上のアルキレンオキサイドの付加のいずれともすることができる。２種以上のアルキレンオキサイドを付加するとき、その付加形態は、混合付加（ランダム付加）、順次付加（ブロック付加）などを適宜選択することができる。これらの中で、エチレンオキサイド単独付加、エチレンオキサイドとプロピレンオキサイド又はトリメチレンオキサイドとの混合付加（ランダム付加）若しくは順次付加（ブロック付加）の組み合わせを好適に用いることができる。
【００１１】
本発明において、多価アルコール又は１価アルコールへのアルキレンオキサイド付加量に特に制限はないが、アルキレンオキサイド単独付加の場合は、多価アルコール又は１価アルコール１モルに対して１〜２０モルであることが好ましい。多価アルコール又は１価アルコールへのアルキレンオキサイド付加量が１〜２０モル倍であると、効果的に静電気の発生による切粉や紙粉の付着を防止し、ガラス板の傷や汚れの発生を防止することができる。また、エチレンオキサイドとプロピレンオキサイド若しくはトリメチレンオキサイドとの混合付加（ランダム付加）又は順次付加（ブロック付加）の場合は、多価アルコール又は１価アルコール１モルに対してアルキレンオキサイド２〜３０モルであり、エチレンオキサイドの量が全アルキレンオキサイド中５０質量％以上であることが好ましい。多価アルコール若しくは１価アルコールへの混合付加若しくは順次付加のアルキレンオキサイドの付加量が２〜３０モル倍であると、アルキレンオキサイド付加物の水への溶解性が低下せず取り扱いが容易となり、効果的に静電気の発生による切粉や紙粉の付着を防止し、ガラス板の傷や汚れを防止することができる。
アルキレンオキサイド付加物に用いられる炭素数２〜４のアルキレンオキサイドとしては、例えば、エチレンオキサイド、トリメチレンオキサイド、プロピレンオキサイド、テトラヒドロフラン、１,２−ブチレンオキサイド、２,３−ブチレンオキサイド、イソブチレンオキサイドなどを挙げることができる。これらの中で、エチレンオキサイド、プロピレンオキサイド及びトリメチレンオキサイドは、静電気の発生による切粉や紙粉の付着を効果的に防止することができるので好適に用いることができ、エチレンオキサイド及びプロピレンオキサイドを特に好適に用いることができる。
【００１２】
本発明に用いるポリエーテル変性シリコーンは、ポリオキシアルキレン骨格を有し、かつＨＬＢの平均値が８以上で水可溶性を有するものであり、より好ましくは、ＨＬＢの平均値が１０〜１６で水可溶性を有するものである。ＨＬＢの平均値が１０〜１６で水可溶性を有するポリエーテル変性シリコーンは、効果的に静電気の発生による切粉や紙粉の付着を防止し、ガラス板の傷や汚れを防止することができるので、特に好適に用いることができる。なお、ここでＨＬＢ（親水性親油性バランス）はグリフィンの式によるＨＬＢであり、水可溶性とは２５℃の水に対して０.１質量％以上溶解することが可能であることを意味する。
本発明において、ポリエーテル変性シリコーンは、ＨＬＢが８以上で水可溶性を有するもの１種を単独で用いることができ、あるいは、２種以上を組み合わせて用いることもできる。また、ポリエーテル変性シリコーンのＨＬＢの平均値が８以上で水可溶性であれば、ＨＬＢが８未満の水可溶性ポリエーテル変性シリコーンが含まれていてもよい。ポリエーテル変性シリコーンのＨＬＢの平均値が８未満であると、静電気の発生による切粉や紙粉の付着が発生するおそれがある。さらに、ポリエーテル変性シリコーンに水可溶性がないと、静電気の発生による切粉や紙粉の付着及びガラス板の汚れが発生するおそれがある。
本発明に用いるポリエーテル変性シリコーンのポリオキシアルキレン骨格に特に制限はなく、例えば、ポリオキシエチレン骨格、ポリオキシプロピレン骨格、ポリオキシトリメチレン骨格、ポリオキシブチレン骨格、ポリオキシテトラメチレン骨格などを挙げることができる。これらの骨格としては、１種のポリオキシアルキレンの単独骨格、２種以上のポリオキシアルキレンの混合骨格（ランダム）、順次骨格（ブロック）などを挙げることができ、これらの骨格は、シリコーンの両末端、シリコーンの側鎖若しくは主鎖中に導入されていてもよい。これらの中で、ポリオキシエチレン骨格、ポリオキシエチレン骨格とポリオキシプロピレン骨格の混合骨格若しくは順次骨格は、静電気の発生による切粉や紙粉の付着を効果的に防止し、ガラス板の傷や汚れを防止することができるので、特に好適に用いることができる。
【００１３】
このようなポリエーテル変性シリコーンとしては、例えば、アリルアルコールなどの二重結合を有するアルコールにアルキレンオキサイドを付加した化合物に、メチルハイドロジェンシリコーンなどの活性水素基を有するシリコーンを反応させて得られるメチルハイドロジェンシリコーンの側鎖ポリオキシアルキレン型、メチルハイドロジェンシリコーン・ポリオキシアルキレン重合型などを挙げることができる。二重結合を有するアルコールへのアルキレンオキサイドを付加に用いるアルキレンオキサイドとしては、例えば、エチレンオキサイド、プロピレンオキサイド、トリメチレンオキサイド、テトラヒドロフラン、１,２−ブチレンオキサイド、２,３−ブチレンオキサイド、イソブチレンオキサイドなどを挙げることができる。
上記の化合物の中で、炭素数２〜６の多価アルコール、炭素数２〜６の多価アルコールに炭素数２〜４のアルキレンオキサイドを付加したアルキレンオキサイド付加物、炭素数１〜４の１価アルコールに炭素数２〜４のアルキレンオキサイドを付加したアルキレンオキサイド付加物は、効果的に静電気の発生による切粉や紙粉の付着を防止し、ガラス板の傷や汚れを防止することができるので好適に用いることができ、炭素数２〜６の多価アルコール及び炭素数２〜６の多価アルコールに炭素数２〜４のアルキレンオキサイドを付加したアルキレンオキサイド付加物を特に好適に用いることができる。
【００１４】
本発明のディスプレイ・ガラス用合紙は、ＪＩＳ Ｐ ８１４１：２００４に従って２０℃で測定した１０分間の吸水度が、２０〜６０ｍｍであることが好ましい。１０分間の吸水度が２０〜６０ｍｍであると、ガラス板に対する汚れの防止性を向上することができる。
本発明のディスプレイ・ガラス用合紙の製造方法においては、さらしケミカルパルプを、カナダ標準ろ水度（ＣＳＦ）４００〜８００ｍＬとなるように叩解することが好ましく、５５０〜７５０ｍＬとなるように叩解することがより好ましい。さらしケミカルパルプのカナダ標準ろ水度が４００〜８００ｍＬであると、多価アルコール、多価アルコールのアルキレンオキサイド付加物、１価アルコールのアルキレンオキサイド付加物又はポリエーテル変性シリコーンとの組み合わせにおいて、効果的にガラス板に対する傷や汚れの防止性を向上することができる。なお、カナダ標準ろ水度（ＣＳＦ）は、ＪＩＳ Ｐ ８１２１：１９９５に従って、カナダ標準ろ水度試験器を用いて測定することができる。
【００１５】
本発明方法において、さらしケミカルパルプ５０質量％以上を含有するパルプの抄紙工程中又は抄紙された紙に、多価アルコール、多価アルコールのアルキレンオキサイド付加物、１価アルコールのアルキレンオキサイド付加物又は水可溶性ポリエーテル変性シリコーンを添加して付着させる方法に特に制限はなく、抄紙工程中に添加して付着させる場合は、例えば、上記の化合物をそのままで、あるいは水又はメタノール、エタノール、イソプロピルアルコールなどの低級アルコールに希釈若しくは溶解し、離解工程直後、叩解前後、薬品などを添加する紙料調成前後、抄紙前、古紙の再生処理前後などに添加して付着させることができる。また、抄紙された紙に添加して付着させる場合は、例えば、上記の化合物をそのままで、あるいは水又はメタノール、エタノール、イソプロピルアルコールなどの低級アルコールに希釈若しくは溶解し、含浸、サイズプレス、キャレンダーコータ、ゲートロールコータ、スプレーなどを用いて含浸又は塗布して付着させることができる。上記の化合物を添加して付着させる付着量は、紙に対して０.０５〜５.０質量％であることが好ましく、０.２〜４.０質量％であることがより好ましい。紙に対する上記の化合物の付着量が０.０５〜５.０質量％であると、効果的に静電気の発生による紙粉の付着やガラス板の傷や汚れの発生を防止することができる。これら上記の化合物を添加して付着させる方法の中で、抄紙された紙に添加して付着させる方法は、静電気の発生による紙粉の付着やガラス板の傷や汚れの発生をより効果的に防止することができるので、特に好適に用いられる。なお、本発明において、抄紙された紙とは、ワイヤーパートを出たのち、プレスパート、ドライヤーパートなどに送られる湿紙を含み、リールに巻き取られた製品に限られない。
本発明においては、静電気の発生による切粉や紙粉の付着の防止性、ガラス板の傷や汚れの防止性を損なわない範囲で、他の薬剤を組み合わせて用いることができる。他の薬剤としては、例えば、界面活性剤、溶剤、湿潤紙力剤、乾燥紙力剤、澱粉やポリビニルアルコールなどの紙力剤、ドライヤー剥離剤、ピッチコントロール剤、スライムコントロール剤、サイズ剤、紙質改善剤、填料、顔料、染料、消泡剤などを挙げることができる。
【実施例】
【００１６】
以下に、実施例を挙げて本発明をさらに詳細に説明するが、本発明はこれらの実施例によりなんら限定されるものではない。
なお、実施例及び比較例において、ディスプレイ・ガラス用合紙の評価は下記の方法により行った。また、ディスプレイ・ガラスとして、液晶用ガラス元板及びＩＴＯ薄膜形成液晶用ガラス基板を用いた。
（１）吸水度
ディスプレイ・ガラス用合紙のクレム法による吸水度を、ＪＩＳ Ｐ ８１４１：２００４に従って、２０℃において、１０分間に試験片に上昇した水吸収高さとして測定した。
（２）表面抵抗値
ディスプレイ・ガラス用合紙を、２０℃、４０％ＲＨの雰囲気下に２４時間放置したのち、ディスプレイ・ガラス用合紙の表面抵抗値を、表面抵抗計［東亜電波工業(株)、ＳＵＰＥＲ ＭＥＧＯＨＭＭＥＴＥＲ ＳＭ−５Ｅ］を用いて測定した。
（３）ガラス板とガラス用合紙の貼り付き性
ディスプレイ・ガラス用合紙とディスプレイ・ガラスを密着させ、２０℃、４０％ＲＨの雰囲気下に２４時間放置したのち、ディスプレイ・ガラスからディスプレイ・ガラス用合紙を剥がすときの貼り付き具合を、以下の４段階の評価基準に基づいて評価した。
４：貼り付きなし（剥がすときに抵抗を感じない）。
３：若干貼り付きがある（剥がすときに若干抵抗を感じる）。
２：貼り付きがある（剥がすときに抵抗を感じる）。
１：貼り付きが大きい（剥がすときに大きな抵抗を感じる）。
（４）傷
表面性測定機［新東科学(株)、Ｔｙｐｅ １４Ｓ］を用い、上部にディスプレイ・ガラス用合紙（６３.５×１００ｍｍ）を取り付け、下部にディスプレイ・ガラス（１００×２００ｍｍ）を取り付けた。下部のディスプレイ・ガラスの表面に、ガラス切粉として海砂［昭和化学(株)、粒度２００〜３００メッシュ］０.０５ｇを均一にのせ、上部のディスプレイ・ガラス用合紙の面と接触させ、上部に荷重２Ｎをかけ、２０ｍｍ／分の速度にて１０秒間下部のディスプレイ・ガラスを移動させた。次に、ディスプレイ・ガラスの表面を、顕微鏡を用いて１００倍で目視観察し、以下の４段階の評価基準に基づいて評価した。
４：傷なし。
３：若干の傷あり。
２：傷あり。
１：傷多い。
（５）汚れ
ディスプレイ・ガラス用合紙（１００×２００ｍｍ）とディスプレイ・ガラス（１００×２００ｍｍ）を密着させ、５０℃、９０％ＲＨの雰囲気下に１００時間放置したのち、ディスプレイ・ガラスからディスプレイ・ガラス用合紙を剥がし、ガラス表面の汚れ度合を、ガラス表面に呼気を吹き付けた際の曇り方によって目視判定した。判定は、以下の４段階の評価基準に基づいて評価した。汚れが認められる程、曇りが発生する。
４：曇りなし。
３：ガラス板の１／４程度以下が曇る。
２：ガラス板の１／４〜１／２程度が曇る。
１：ガラス板の１／２程度以上が曇る。
【００１７】
実施例１
さらしクラフトパルプ（ＬＢＫＰ／ＮＢＫＰ＝２０／８０(質量比) ＣＳＦ＝７００ｍＬ）５質量％のパルプスラリーを用い、角型シートマシン［熊谷理機工業(株)］にて坪量４０ｇ／ｍ2となるように抄紙し、プレス機［熊谷理機工業(株)］により０.７ＭＰａで５分間プレスしたのち、ヤンキードライヤー［熊谷理機工業(株)］にて１０５℃で３分間乾燥して試供紙を得た。
次に、添加剤としてエチレングリコールを用い、添加剤が３.０質量％含まれるように水に溶解された処理液を用いて、添加剤の付着量が試供紙に対して３.０質量％となるように含浸処理し、ヤンキードライヤー［熊谷理機工業(株)］にて１０５℃で３分間乾燥してディスプレイ・ガラス用合紙を得た。
得られたディスプレイ・ガラス用合紙は、吸水度３７ｍｍであり、表面抵抗値６.１×１０11Ωであった。貼り付き性試験において、ガラス元板との貼り付きはなかったが、ガラス基板とは若干の貼り付きがあった。傷試験において、ガラス元板、ガラス基板ともに傷は認められなかった。汚れ試験において、ガラス元板、ガラス基板ともに汚れは認められなかった。
実施例２〜２５、比較例１〜５
第１表に示す添加剤とパルプを使用して、実施例１と同様にして、ディスプレイ・ガラス合紙を作製し、評価を行った。
実施例１〜２５及び比較例１〜５で用いた添加剤及びパルプを第１表に、得られたディスプレイ・ガラス用合紙の評価結果を第２表に示す。
【００１８】
【表１】
2008208478.tif 000002
【００１９】
【表２】
2008208478.tif 000003
【００２０】
【表３】
2008208478.tif 000004
【００２１】
［注］ＥＯ：エチレンオキサイド、ＰＯ：プロピレンオキサイド、ＬＢＫＰ：広葉樹さらしクラフトパルプ、ＮＢＫＰ：針葉樹さらしクラフトパルプ、ＬＢＳＰ：広葉樹さらし亜硫酸パルプ、ＮＢＳＰ：針葉樹さらし亜硫酸パルプ、ＬＵＫＰ：広葉樹未さらしクラフトパルプ、ＬＢＫＰ：針葉樹未さらしクラフトパルプ、ＧＰ：グランドパルプ、ＤＩＰ：脱インキパルプ。
【００２２】
【表４】
2008208478.tif 000005
【００２３】
第２表に見られるように、実施例１〜２５で得られたディスプレイ・ガラス用合紙においては、吸水度が大きく、表面抵抗値が小さく、ディスプレイ・ガラスとガラス用合紙の貼り付きが少なく、ディスプレイ・ガラスの傷や汚れが少ない。特に多価アルコール又は多価アルコールのアルキレンオキサイド付加物を含有させた実施例１〜１８では、ディスプレイ・ガラスとガラス用合紙の貼り付きや、ディスプレイ・ガラスの傷や汚れがほとんど認められない。これに対して、さらしケミカルパルプ４０質量％を含有するパルプを抄紙して得られる紙を用いた比較例２においては、ガラス用合紙の吸水度が小さく、ディスプレイ・ガラスに傷や汚れが発生している。また、炭素数１０の多価アルコール又は炭素数６の１価アルコールのアルキレンオキサイド付加物を含有させた比較例３〜４と、ＨＬＢ６.９のポリオキシアルキレン骨格を有するポリエーテル変性シリコーンを含有させた比較例５では、ガラス用合紙の吸水度が小さく、ディスプレイ・ガラスとガラス用合紙の貼り付きがあり、ディスプレイ・ガラスの傷や汚れも見られる。
【００２４】
実施例２６
さらしクラフトパルプ（ＬＢＫＰ／ＮＢＫＰ＝２０／８０、ＣＳＦ＝７００ｍＬ）５質量％のパルプスラリーを用いて、角型シートマシン［熊谷理機工業(株)］にて坪量４０ｇ／ｍ2となるように抄紙し、プレス機［熊谷理機工業(株)］により０.７ＭＰａで５分間プレスしたのち、ヤンキードライヤー［熊谷理機工業(株)］にて１０５℃で３分間乾燥して試供紙を得た。
次に、添加剤としてエチレングリコールを用い、添加剤が２.０質量％含まれるように水に溶解された処理液を用いて、添加剤の付着量が試供紙に対して２.０質量％となるようにスプレー処理し、ヤンキードライヤー［熊谷理機工業(株)］にて１０５℃で３分間乾燥してディスプレイ・ガラス用合紙を得た。
得られたディスプレイ・ガラス用合紙は、吸水度３６ｍｍであり、表面抵抗値６.４×１０11Ωであった。貼り付き性試験において、ガラス元板との貼り付きはなかったが、ガラス基板とは若干の貼り付きがあった。傷試験において、ガラス元板、ガラス基板ともに傷は認められなかった。汚れ試験において、ガラス元板、ガラス基板ともに汚れは認められなかった。
実施例２７〜５０、比較例６〜１０
第３表に示す添加剤とパルプを使用して、実施例２６と同様にして、ディスプレイ・ガラス合紙を作製し、評価を行った。
実施例２６〜５０及び比較例６〜１０で用いた添加剤及びパルプを第３表に、得られたディスプレイ・ガラス用合紙の評価結果を第４表に示す。
【００２５】
【表５】
2008208478.tif 000006
【００２６】
【表６】
2008208478.tif 000007
【００２７】
【表７】
2008208478.tif 000008
【００２８】
［注］ＥＯ：エチレンオキサイド、ＰＯ：プロピレンオキサイド、ＬＢＫＰ：広葉樹さらしクラフトパルプ、ＮＢＫＰ：針葉樹さらしクラフトパルプ、ＬＢＳＰ：広葉樹さらし亜硫酸パルプ、ＮＢＳＰ：針葉樹さらし亜硫酸パルプ、ＬＵＫＰ：広葉樹未さらしクラフトパルプ、ＬＢＫＰ：針葉樹未さらしクラフトパルプ、ＧＰ：グランドパルプ、ＤＩＰ：脱インキパルプ。
【００２９】
【表８】
2008208478.tif 000009
【００３０】
第４表に見られるように、実施例２６〜５０で得られたディスプレイ・ガラス用合紙においては、吸水度が大きく、表面抵抗値が小さく、ディスプレイ・ガラスとガラス用合紙の貼り付きが少なく、ディスプレイ・ガラスの傷や汚れが少ない。特に多価アルコール又は多価アルコールのアルキレンオキサイド付加物を含有させた実施例２６〜４３では、ディスプレイ・ガラスとガラス用合紙の貼り付きや、ディスプレイ・ガラスの傷や汚れがほとんど認められない。これに対して、さらしケミカルパルプ４０質量％を含有するパルプを抄紙して得られる紙を用いた比較例７においては、ガラス用合紙の吸水度が小さく、ディスプレイ・ガラスに傷や汚れが発生している。また、炭素数１０の多価アルコール又は炭素数６の１価アルコールのアルキレンオキサイド付加物を含有させた比較例８〜９と、ＨＬＢが６.９のポリオキシアルキレン骨格を有するポリエーテル変性シリコーンを含有させた比較例１０では、ガラス用合紙の吸水度が小さく、ディスプレイ・ガラスとガラス用合紙の貼り付きがあり、ディスプレイ・ガラスの傷や汚れも見られる。
【産業上の利用可能性】
【００３１】
本発明のディスプレイ・ガラス用合紙は、液晶ディスプレイ、プラズマディスプレイ、有機ＥＬディスプレイなどのディスプレイ用のガラス板の間に挟みこんで使用され、静電気の発生による切粉や紙粉の付着を防止し、ガラス板の傷や汚れの発生を防止することができ、ガラス元板のみならず機能性膜をコーティングしたガラス基板にも用いることが可能である。本発明のディスプレイ・ガラス用合紙の製造方法によれば、ガラス元板のみならず機能性膜をコーティングしたガラス基板にも用いることが可能となる優れた性能を有するディスプレイ・ガラス用合紙を製造することができる。